(57)【要約】【課題】透明で超極薄であるシフォン、ジョーゼット等の生地に適用できる軽量性、柔軟性および透明性に優れた接着芯地を提供する。【解決手段】生布１として、太さが１０デシテックス以下で、透明なナイロンフィラメント糸の仮撚り加工糸を、経糸２ａと緯糸２ｂに用いた織物からなる透明性を有するものを用いる。そして、この生布１の一側面に、透明性を有する熱可塑性樹脂よりなる接着層３を設けた。この接着層３は、アクリル系、ウレタン系の水溶性バインダーを塗布して設けた下層４と、その表面にポリアミド系の樹脂接着剤をドット状に塗布して設けた上層５からなる二層ドット構造とする。【選択図】図１
2010090497.tif 000002
【特許請求の範囲】
【請求項１】
太さが１０デシテックス以下で、透明なナイロンフィラメント糸の仮撚り加工糸を、経糸と緯糸に用いた織物からなる透明性を有する生布の一側面に、透明性を有する熱可塑性樹脂よりなる接着層を設けたことを特徴とする接着芯地。
【請求項２】
生布は、経糸密度が１２０〜１４０本／インチ、緯糸密度が７０〜９０本／インチの織物よりなる請求項１に記載の接着芯地。
【請求項３】
接着層は、アクリル系樹脂、ウレタン系樹脂の水溶性バインダーを塗布して設けた下層と、その表面にポリアミド系の樹脂接着剤をドット状に塗布して設けた上層からなる二層ドット構造となっている請求項１または２に記載の接着芯地。
【請求項４】
ポリアミド系の樹脂接着剤のドット数は、２８〜４５ポイント／インチである請求項１〜３のいずれかに記載の接着芯地。
【請求項５】
生布は９ｇ／ｍ２以下、接着層は上下二層の樹脂合計重量が１〜６ｇ／ｍ２であって、かつ生布と接着層の合計重量が１２ｇ／ｍ２以下である請求項１〜４のいずれかに記載の接着芯地。
【発明の詳細な説明】
【技術分野】
【０００１】
本発明は、軽量性、柔軟性および透明性に優れた接着芯地に関するものである。
【背景技術】
【０００２】
従来から、スーツやドレス等の衣料の保型性を向上させることを目的として、所定の部位に芯地を縫い付けて補強することが広く行われている。また、織物、編物または不織布等の生布の裏面に接着剤を塗布した接着芯地も広く用いられており、用途に応じて種々の接着芯地が提案されている。
例えば、軽量性を目的とした接着芯地は特許文献１〜２に開示されており、また透明性を目的とした接着芯地は特許文献３〜５に開示されている。
【０００３】
一方、最近では衣料デザインの多様化とともに、新素材からなる様々な衣料生地等も誕生している。例えば、シフォン、ジョーゼット、ローン、チュール等の生地は、透明性があり、また超極薄生地からなり、人気の高い衣料生地の一つである。
しかしながら、この透明で超極薄である前記シフォン、ジョーゼット等の生地の場合、その生地の特性である軽量性、柔軟性などの風合い、および透明性の全ての特性を確保することができる接着芯地は存在しておらず、接着芯地を着けることができない、あるいは何れかの特性を犠牲にして着けているのが現状である。従って、透明で超極薄である前記シフォン、ジョーゼット等の生地にも適用可能な軽量性、透明性等に優れた新たな接着芯地の開発が望まれていた。
【特許文献１】特開２００１−２７１０５２号公報
【特許文献２】特開平１１−３０３４５５号公報
【特許文献３】特開２０００−９６３８０号公報
【特許文献４】特開２００４−２１８１８４号公報
【特許文献５】特開２００５−１８８００３号公報
【発明の開示】
【発明が解決しようとする課題】
【０００４】
本発明は上記のような問題点を解決して、透明で超極薄の生地にも適用することができる軽量性、柔軟性および透明性に優れた接着芯地を提供することを目的として完成されたものである。
【課題を解決するための手段】
【０００５】
上記課題を解決するためになされた本発明の接着芯地は、太さが１０デシテックス以下で、透明なナイロンフィラメント糸の仮撚り加工糸を、経糸と緯糸に用いた織物からなる透明性を有する生布の一側面に、透明性を有する熱可塑性樹脂よりなる接着層を設けたことを特徴とするものである。
【０００６】
また前記生布は、経糸密度が１２０〜１４０本／インチ、緯糸密度が７０〜９０本／インチの織物よりなるものとすることができ、これを請求項２に係る発明とする。
【０００７】
また前記接着層は、アクリル系樹脂、ウレタン系樹脂の水溶性バインダーを塗布して設けた下層と、その表面にポリアミド系の樹脂接着剤をドット状に塗布して設けた上層からなる二層ドット構造とすることができ、これを請求項３に係る発明とする。
【０００８】
また、前記ポリアミド系の樹脂接着剤のドット数は、２８〜４５ポイント／インチの範囲が好ましく、これを請求項４に係る発明とする。
【０００９】
更に、前記生布は９ｇ／ｍ２以下、接着層は上下二層の樹脂合計重量が１〜６ｇ／ｍ２であって、かつ生布と接着層の合計重量が１２ｇ／ｍ２以下であることが好ましく、これを請求項５に係る発明とする。
【発明の効果】
【００１０】
請求項１に係る発明では、太さが１０デシテックス以下で、透明なナイロンフィラメント糸の仮撚り加工糸を、経糸と緯糸に用いた織物からなる透明性を有する生布の一側面に、透明性を有する熱可塑性樹脂よりなる接着層を設けたものとしたので、優れた軽量性と透明性を発揮し、また透明な生布と接着層の組み合わせによりモワレ現象がなく優れた意匠性も発揮し、更には芯地の使用感を感じさせることがなく優れた着心地が得られることとなる。
【００１１】
請求項２に係る発明では、生布は、経糸密度が１２０〜１４０本／インチ、緯糸密度が７０〜９０本／インチの織物よりなるものとして、経糸密度を緯糸密度よりも大きくしたので、極細のナイロンフィラメント糸を用いても織物加工の際に糸切れが発生するのを防止し、従来にない超軽量の生地を得ることができる。
【００１２】
請求項３に係る発明では、接着層は、アクリル系樹脂、ウレタン系樹脂の水溶性バインダーを塗布して設けた下層と、その表面にポリアミド系の樹脂接着剤をドット状に塗布して設けた上層からなる二層ドット構造としたので、接着層の樹脂使用量を最小限として、表地の風合いの硬化を最小限に抑えることが可能である。
【００１３】
請求項４に係る発明では、ポリアミド系の樹脂接着剤のドット数は、２８〜４５ポイント／インチとしたので、接着層の樹脂使用量を最小限にすることができる。
【００１４】
請求項５に係る発明では、生布は９ｇ／ｍ２以下、接着層は上下二層の樹脂合計重量が１〜６ｇ／ｍ２であって、かつ生布と接着層の合計重量が１２ｇ／ｍ２以下としたので、最軽量の接着芯地を得ることができる。
【発明を実施するための最良の形態】
【００１５】
以下に、図面を参照しつつ本発明の好ましい実施の形態を示す。
図１は、本発明に係る接着芯地を示す概略図であり、図において、１は透明性を有する生布、２ａ、２ｂは生布１を構成する経糸と緯糸、３は生布１の一側面（表地に接する側）に設けた透明性を有する熱可塑性樹脂よりなる接着層である。
【００１６】
前記経糸２ａと緯糸２ｂは、太さが１０デシテックス以下、より好ましくは、８デシテックス程度（実繊度６．７デニール）で、透明なナイロンフィラメント糸の仮撚り加工糸からなるものである。
ここでナイロンフィラメント糸とは、ナイロン６６からなる糸を意味し、その他、ナイロン６、ナイロン６１０、ナイロン１１、ナイロン１２等の熱可塑性ポリアミド樹脂や、これらのポリアミド構成単位を組み合わせて得られる共重合ポリアミドからなる糸も用いることができる。また、仮撚り加工糸とは、可撚・セット・解撚を同一工程で行って加工した伸縮糸をいう。
【００１７】
また、生布１は、経糸密度が１２０〜１４０本／インチ、緯糸密度が７０〜９０本／インチで、９ｇ／ｍ２以下の織物よりなるものである。
本発明では、前記のような極細のナイロンフィラメント糸の仮撚り加工糸を用いることにより、超軽量の生布を得るのであるが、従来は１２デシテックス以下の細いナイロンフィラメント糸を用いると、織物加工の際に、経張力による糸切れが生じるため経糸にこのような細いナイロンフィラメント糸を用いることはできないとされていた。これに対し、本発明者は、経糸密度が緯糸密度よりも大きくなるように差を設け、かつ各糸密度を上記の範囲内に設定することにより、太さが１０デシテックス以下の細いナイロンフィラメント糸であっても何ら支障なく織物を成形できることを見出し、本発明を完成したのである。また、これにより、９ｇ／ｍ２以下という超軽量の生布を得ることができた。
【００１８】
一方、前記接着層３は、図２に示されるように、アクリル系樹脂、ウレタン系樹脂の水溶性バインダーを塗布して設けた下層４と、その表面にポリアミド系の樹脂接着剤をドット状に塗布して設けた上層５からなる二層ドット構造となっている。
このような二層ドット構造とすることにより、樹脂接着剤の生布上への染み出しを防止し、また樹脂接着剤の使用量を最小限にするとともに、接着能を最大限に引き出して、表地の風合いの硬化を最小限に抑えている。また、アクリル系樹脂、ウレタン系樹脂の水溶性バインダーからなる下層４と、ポリアミド系からなる上層５とすることにより、透明性を確保している。
【００１９】
前記ポリアミド系の樹脂接着剤のドット数は、２８〜４５ポイント／インチの範囲が好ましい。２８ポイント／インチ未満では十分な接着力を確保することが難しく、４５ポイント／インチより多いと十分な軽量化および柔軟性を図れないからである。
同様に、接着層３としては上下二層４、５の樹脂合計重量が１〜６ｇ／ｍ２の範囲であることが好ましい。１ｇ／ｍ２未満では十分な接着力を確保することが難しく、一方、６ｇ／ｍ２より多いと十分な軽量化および柔軟性を図れないからである。
なお、前記生布１と接着層３の合計重量は１２ｇ／ｍ２以下であることが好ましい。シフォン、ジョーゼット等の生地にも適用できるような超軽量性を確保するためである。
【実施例】
【００２０】
太さが１０デシテックス以下で、透明なナイロン６６フィラメント糸の仮撚り加工糸を経糸と緯糸に用いて織物加工し、生布とした。この生布の一側面に、アクリル系樹脂の水溶性バインダーを塗布して設けた下層と、その表面にポリアミド系の樹脂接着剤をドット状に塗布して設けた上層からなる二層ドット構造の接着層を設けた。
成形条件および得られた接着芯地の諸特性を[表１]に示すが、軽量性、柔軟性、透明性等すべて満足のいくものであることが確認できた。
なお、比較例として、仮撚り加工糸の太さが１０デシテックスよりも太い場合（比較例１）、経糸密度と緯糸密度が等しい場合（比較例２）、接着層が樹脂接着剤のみの単層（シングルドット）の場合（比較例３）を[表１]に示すが、いずれも満足のいくものは得られなかった。
【００２１】
【表１】
2010090497.tif 000003
【００２２】
以上の説明からも明らかなように、本発明は太さが１０デシテックス以下で、透明なナイロンフィラメント糸の仮撚り加工糸を、経糸と緯糸に用いた織物からなる透明性を有する生布の一側面に、透明性を有する熱可塑性樹脂よりなる接着層を設けたものとしたので、軽量性、柔軟性および透明性に優れており、シフォン、ジョーゼット等の透明で超極薄の生地にもその風合いを壊すことなく、十分に適用することが可能となる。
更には、ナイロンフィラメント糸からなる透明な生布と、透明樹脂の２層からなる接着層の組み合わせにより、モワレ現象を解消して優れたデザイン性を発揮することができるという利点や、優れた透明性を有するので接着芯地の色数を１０色以内としてもあらゆる色の表地に対応することができるという利点や、超極薄で軽量であるため接着芯地の使用感を感じさせないという利点など、種々の利点を有する。
【図面の簡単な説明】
【００２３】
【図１】本発明の実施の形態を示す概略図である。
【図２】接着剤層を示す拡大断面図である。
【符号の説明】
【００２４】
１  生布
２ａ  経糸
２ｂ  緯糸
３  接着層
４  下層
５  上層
【図１】
2010090497.tif 000004
【図２】
2010090497.tif 000005